(57)【要約】      （修正有）【課題】クラックがなく、強度、耐摩耗性、エロージョン等に優れ、耐水熱性にも優れた成型体触媒を提供する。【解決手段】コア・シェル型結晶性シリコアルミノフォスフェート粒子の成型体触媒。コア・シェル型結晶性シリコアルミノフォスフェート粒子は、結晶性シリコアルミノフォスフェート粒子(A)を核（コア）とし、該粒子の外部表面に結晶性アルミノフォスフェート粒子(B)の被覆層（シェル）を有してなり、粒子中の結晶性シリコアルミノフォスフェート粒子(A)の含有量が固形分として４０〜９０重量％の範囲にある。結晶性シリコアルミノフォスフェート粒子(A)の平均粒子径は０．２〜７μｍの範囲にあり、結晶性アルミノフォスフェート粒子(B)の平均粒子径は０．１〜２μｍの範囲にある。【選択図】なし【特許請求の範囲】
【請求項１】
結晶性シリコアルミノフォスフェート粒子(A)を核（コア）とし、該粒子の外部表面に結晶性アルミノフォスフェート粒子(B)の被覆層（シェル）を有してなり、粒子中の結晶性シリコアルミノフォスフェート粒子(A)の含有量が固形分として４０〜９０重量％の範囲にあることを特徴とするコア・シェル型結晶性シリコアルミノフォスフェート粒子。
【請求項２】
前記結晶性シリコアルミノフォスフェート粒子(A)の平均粒子径が０．２〜７μｍの範囲にあり、前記結晶性アルミノフォスフェート粒子(B)の平均粒子径が０．１〜２μｍの範囲にあることを特徴とする請求項１に記載のコア・シェル型結晶性シリコアルミノフォスフェート粒子。
【請求項３】
前記結晶性シリコアルミノフォスフェート粒子(A)がＳＡＰＯ−５、ＳＡＰＯ−１８、ＳＡＰＯ−２０、ＳＡＰＯ−３１、ＳＡＰＯ−３４、ＳＡＰＯ−３７、ＳＡＰＯ−４０、ＳＡＰＯ−４２、ＳＡＰＯ−４３、ＳＡＰＯ−４７、ＳＡＰＯ−５６から選ばれる１種以上であり、前記結晶性アルミノフォスフェート粒子(B)がＡＬＰＯ−１１、ＡＬＰＯ−１４、ＡＬＰＯ−１７、ＡＬＰＯ−２１、ＡＬＰＯ−２４、ＡＬＰＯ−２５、ＡＬＰＯ−３３、ＡＬＰＯ−３５、ＡＬＰＯ−４１、ＡＬＰＯ−５３、ＡＬＰＯ−Ｃ、ＡＬＰＯ−Ｄ、ＡＬＰＯ−Ｈ２から選ばれる１種以上であることを特徴とする請求項１または２に記載のコア・シェル型結晶性シリコアルミノフォスフェート粒子。
【請求項４】
コア・シェル型結晶性シリコアルミノフォスフェート粒子と結合材とからなり、コア・シェル型結晶性シリコアルミノフォスフェート粒子の含有量が固形分として５０〜９０重量％の範囲にあり、結合材の含有量が固形分として１０〜５０重量％の範囲にあることを特徴とする成型体触媒。
【請求項５】
前記結合材がアルミナであることを特徴とする請求項４に記載の成型体触媒。
【請求項６】
線膨張率が−０．２〜０．２５％の範囲にあることを特徴とする請求項４または５に記載の成型体触媒。
【請求項７】
前記コア・シェル型結晶性シリコアルミノフォスフェート粒子が活性金属成分を含み、該活性金属成分が、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎから選ばれる１種または２種以上であることを特徴とする請求項４〜６のいずれかに記載の成型体触媒。
【請求項８】
前記活性金属成分の含有量が、コア・シェル型結晶性シリコアルミノフォスフェート中に金属として０．１〜１０重量％の範囲にあることを特徴とする請求項４〜７のいずれかに記載の成型体触媒。
【発明の詳細な説明】
【技術分野】
【０００１】
本発明は、クラックがなく、強度、耐摩耗性、エロージョン等に優れた成型体触媒に好適に使用することのできるコア・シェル型結晶性シリコアルミノフォスフェート粒子、および、該コア・シェル型結晶性シリコアルミノフォスフェート粒子を用いた成型体触媒に関する。
【０００２】
さらに、詳しくは、線膨張率の大きい結晶性シリコアルミノフォスフェート粒子の外周部に、線膨張率が負であるか正であっても小さい結晶性アルミノフォスフェート粒子がシェル層を形成しているために線膨張率が小さく、高温で繰り返し水熱処理しても線膨張率が大きく変化することがないコア・シェル型結晶性シリコアルミノフォスフェート粒子、および、該粒子を用いているためにクラックの発生が抑制され、触媒、特に、内燃機関の排ガス処理触媒として好適に用いることのできるコア・シェル型結晶性シリコアルミノフォスフェート粒子の成型体触媒に関する。
【背景技術】
【０００３】
従来、結晶性シリコアルミノフォスフェートは、触媒担体として高温で使用しても比較的結晶性、比表面積の低下が小さく、安定であることが知られている。
結晶性シリコアルミノフォスフェートは粉体でそのまま使用することは多くなく、通常、成型体として用いられている。
具体的には、ディーゼルエンジンから排出される排気ガスには、ＨＣ（炭化水素）、ＣＯ（一酸化炭素）、ＮＯｘ（窒素酸化物）およびＰＭ（Particulate Matter：パティキュレート）等の汚染物質が含まれる。これらの汚染物質の中でもＮＯｘは、酸化触媒やガソリン自動車で実用化されている三元触媒では浄化が難しく、ＮＯｘを浄化することができる有望な触媒として選択還元型ＮＯｘ触媒（以下、ＳＣＲ触媒という。）の開発が行われている。
【０００４】
ＳＣＲ触媒としては、ＴｉＯ2あるいはＳｉＯ2−ＴｉＯ2、ＷＯ3−ＴｉＯ2、ＳｉＯ2−ＴｉＯ2などの二元系複合酸化物、または、ＷＯ3−ＳｉＯ2−ＴｉＯ2、Ｍｏ3−ＳｉＯ2−ＴｉＯ2などの三元系複合酸化物などの担体に、Ｖ，Ｃｒ，Ｍｏ，Ｍｎ，Ｆｅ，Ｎｉ，Ｃｕ，Ａｇ，Ａｕ，Ｐｄ，Ｙ，Ｃｅ，Ｎｄ，Ｗ，Ｉｎ，Ｉｒなどの活性成分を担持してなるハニカム構造を有し、アンモニアなどの還元剤の存在下でＮＯｘを還元して窒素ガスに変換して浄化する触媒が知られている。
【０００５】
４ＮＯ＋４ＮＨ3＋Ｏ2 → ４Ｎ2＋６Ｈ2Ｏ ・・・・（１）
ＮＯ＋ＮＯ2＋２ＮＨ3 → ２Ｎ2＋３Ｈ2Ｏ ・・・・（２）
６ＮＯ2 ＋ ８ＮＨ3 → ７Ｎ2＋１２Ｈ2Ｏ ・・・・（３）
また、モノリシス担体にゼオライト等の触媒活性を有する微粒子の担持層を形成した触媒も知られている。
【０００６】
さらに、特開２００３−３３６６４号公報（特許文献１）には、排ガス浄化用ハニカム触媒のセル隔壁の主要構成材料として、アルミナ、ジルコニア、チタニア、ゼオライト、ＳｉＣ、ＳｉＮ、ムライト、リチウムアルミニウムシリケート（ＬＡＳ）、リン酸チタン、ペロブスカイト、スピネル、シャモット、無配向コージェライト等が使用でき、なかでも酸化チタン、ゼオライト、アルミナが好適に使用できることが記載されている。
ゼオライトとしては、Ｘ型、Ｙ型、ＺＳＭ−５型、β型等のものを用いることができるが、耐熱性の観点から、アルカリ成分の含有量は極力押さえることが重要であり、ＳｉＯ２／Ａｌ２Ｏ３比を２５以上とすることが好ましく、また、ＡｌＰＯやＳＡＰＯ、メタロシリケート、層状化合物も好適に用いることができ、前述の触媒活性成分をイオン交換担持したものも、好適に用いられることが記載されている。
【０００７】
特表２００９−５１９８１７号公報（特許文献２）には、ゼオライトの金属イオン交換をｐＨ３付近で行い、その後、５４０℃以上の高温で水熱処理した、水熱的に安定な選択的ＮＯｘ還元用金属処理ゼオライト触媒が開示されている。
また、再表２００６−０１１５７５号公報（特許文献３）には鉄イオン交換したβ型ゼオライト担体に酸化第二鉄を担持した脱硝触媒が開示されている。
しかしながら、前記したゼオライトなどの従来の結晶質多孔性物質触媒は、水分が生成する反応で、且つ７００℃以上の高温で使用すると結晶性、比表面積が低下し、これに伴い活性が低下することから、水熱的に安定で、高活性を長期にわたって維持することのできる触媒が求められている。
【０００８】
本発明者らは、結晶性シリコアルミノフォスフェートを触媒担体として用いると高温で使用しても比較的結晶性の低下、比表面積の低下が小さく、安定であることが判明し、これに活性成分金属を担持した触媒は選択還元型ＮＯｘ触媒として優れていることを見出した。
しかしながら、金属担持結晶性シリコアルミノフォスフェートを成型体、特にハニカム成型体にすると、焼成後のハニカム成型体にクラックはないものの大気環境下で放置すると容易にクラックが生じ、高温下、大気環境下を繰り返すような用途には使用することができない場合があった。具体的には、自動車などのＮＯｘの移動発生源で用いると、走行時は高温になり、停止後には常温になり大気に曝される。また、振動等によりハニカム成型体が容易に損傷し、使用が困難となる問題があった。
【０００９】
そこで、本発明者らはさらに検討した結果、結晶性シリコアルミノフォスフェート粒子は線膨張率が大きく、これを用いたハニカム成型体は高温、常温の繰り返しにおいて、膨張、収縮を繰り返し、このためクラックが発生することを見出し、一方で結晶性アルミノフォスフェート粒子は線膨張率が負であるか正であっても小さいことを見出し、結晶性シリコアルミノフォスフェート粒子と結晶性アルミノフォスフェート粒子とを混合して用いると成型体のクラックが抑制できることを見出した。しかしながら、この場合、高温で水熱処理した場合、線膨張率の低減効果が減少し、必ずしもクラックの発生を充分抑制できない場合があった。
さらに、検討した結果、結晶性シリコアルミノフォスフェート粒子の外周部に結晶性アルミノフォスフェート粒子が層を形成していると、高温で水熱処理した際のクラックを抑制できるとともに高温耐水熱性、活性に優れることを見出して本発明を完成するに至った。
【先行技術文献】
【特許文献】
【００１０】
【特許文献１】特開２００３−３３６６４号公報
【特許文献２】特表２００９−５１９８１７号公報
【特許文献３】再表２００６−０１１５７５号公報
【発明の概要】
【発明が解決しようとする課題】
【００１１】
本発明は、クラックがなく、強度、耐摩耗性、エロージョン等に優れ、耐水熱性にも優れた成型体触媒および該成型体触媒に好適に使用することのできるコア・シェル型結晶性シリコアルミノフォスフェート粒子を提供することを目的としている。
【課題を解決するための手段】
【００１２】
本発明に係るコア・シェル型結晶性シリコアルミノフォスフェート粒子は、結晶性シリコアルミノフォスフェート粒子(A)を核（コア）とし、該粒子の外部表面に結晶性アルミノフォスフェート粒子(B)の被覆層（シェル）を有してなり、粒子中の結晶性シリコアルミノフォスフェート粒子(A)の含有量が固形分として４０〜９０重量％の範囲にあることを特徴としている。
【００１３】
前記結晶性シリコアルミノフォスフェート粒子(A)の平均粒子径が０．２〜７μｍの範囲にあり、前記結晶性アルミノフォスフェート粒子(B)の平均粒子径が０．１〜２μｍの範囲にあることが好ましい。
前記結晶性シリコアルミノフォスフェート粒子(A)がＳＡＰＯ−５、ＳＡＰＯ−１８、ＳＡＰＯ−２０、ＳＡＰＯ−３１、ＳＡＰＯ−３４、ＳＡＰＯ−３７、ＳＡＰＯ−４０、ＳＡＰＯ−４２、ＳＡＰＯ−４３、ＳＡＰＯ−４７、ＳＡＰＯ−５６から撰ばれる１種以上であり、前記結晶性アルミノフォスフェート粒子(B)がＡＬＰＯ−１１、ＡＬＰＯ−１４、ＡＬＰＯ−１７、ＡＬＰＯ−２１、ＡＬＰＯ−２４、ＡＬＰＯ−２５、ＡＬＰＯ−３３、ＡＬＰＯ−３５、ＡＬＰＯ−４１、ＡＬＰＯ−５３、ＡＬＰＯ−Ｃ、ＡＬＰＯ−Ｄ、ＡＬＰＯ−Ｈ２から撰ばれる１種以上であることが好ましい。
【００１４】
本発明に係る成型体触媒は、コア・シェル型結晶性シリコアルミノフォスフェート粒子と結合材とからなり、コア・シェル型結晶性シリコアルミノフォスフェート粒子の含有量が固形分として５０〜９０重量％の範囲にあり、結合材の含有量が固形分として１０〜５０重量％の範囲にあることを特徴としている。
【００１５】
前記結合材がアルミナであることが好ましい。
コア・シェル型結晶性シリコアルミノフォスフェート粒子の含有量が固形分として５０〜９０重量％の範囲にあり、アルミナ結合材の含有量がＡｌ２Ｏ３として１０〜５０重量％の範囲にあることが好ましい。
前記成型体触媒の線膨張率が−０．２〜０．２５％の範囲にあることが好ましい。
【００１６】
前記コア・シェル型結晶性シリコアルミノフォスフェート粒子が活性金属成分を含み、該活性金属成分が、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎから選ばれる１種または２種以上であることが好ましい。
前記活性金属成分の含有量が、コア・シェル型結晶性シリコアルミノフォスフェート中に金属として０．１〜１０重量％の範囲にあることが好ましい。
【発明の効果】
【００１７】
本発明によれば、線膨張率の大きい結晶性シリコアルミノフォスフェート粒子の外周部に、線膨張率が負であるか正であっても小さい結晶性アルミノフォスフェート粒子がシェル層を形成しているために、線膨張率が小さく、しかも高温で繰り返し水熱処理しても線膨張率が大きく変化することがないコア・シェル型結晶性シリコアルミノフォスフェート粒子が得られる。また、該粒子を用いることにより、クラックの発生が抑制され、活性の低下の小さい、触媒、特に、内燃機関の排ガス処理触媒として好適に用いることのできる成型体触媒を提供することができる。
【発明を実施するための形態】
【００１８】
まず、本発明に係るコア・シェル型結晶性シリコアルミノフォスフェート粒子について説明する。
［コア・シェル型結晶性シリコアルミノフォスフェート粒子］
本発明に係るコア・シェル型結晶性シリコアルミノフォスフェート粒子は、結晶性シリコアルミノフォスフェート粒子(A)を核（コア）とし、該粒子の外部表面に結晶性アルミノフォスフェート粒子(B)の被覆層（シェル）を有してなり、粒子中の結晶性シリコアルミノフォスフェート粒子(A)の含有量が固形分として４０〜９０重量％の範囲にあることを特徴としている。
【００１９】
結晶性シリコアルミノフォスフェート粒子(A)
結晶性シリコアルミノフォスフェート粒子(A)としては従来公知の結晶性シリコアルミノフォスフェートを用いることができる。
結晶性シリコアルミノフォスフェート(A)としてはＳＡＰＯ−５、ＳＡＰＯ−１８、ＳＡＰＯ−２０、ＳＡＰＯ−３１、ＳＡＰＯ−３４、ＳＡＰＯ−３７、ＳＡＰＯ−４０、ＳＡＰＯ−４２、ＳＡＰＯ−４３、ＳＡＰＯ−４７、ＳＡＰＯ−５６から選ばれる１種以上であることが好ましい。なかでも、ＳＡＰＯ−３４は高温での熱的安定性、特に水熱安定性に優れ、排ガス処理触媒に用いた場合、高い活性と選択性を示し、これを長く維持することができるので好適に用いることができる。
【００２０】
結晶性シリコアルミノフォスフェート粒子(A)は、シリカ、アルミナおよび酸化燐からなる多孔質の結晶性複合酸化物である。
ＳＡＰＯ−３４の場合、シリカの含有量がＳｉＯ２として概ね１〜１５重量％、アルミナの含有量がＡｌ２Ｏ３として概ね３５〜４５重量％、酸化燐がＰ２Ｏ５として概ね４５〜５５重量％の範囲にあり、比表面積が概ね２５０〜５５０ｍ２／ｇの範囲にある。
【００２１】
結晶性シリコアルミノフォスフェート粒子(A)は、用途によっても異なるが、触媒、触媒担体に用いる場合、平均粒子径が０．２〜７μｍ、さらには０．５〜３μｍの範囲にあることが好ましい。
結晶性シリコアルミノフォスフェート粒子(A)の平均粒子径が０．２μｍ未満の場合は、水熱安定性が不充分となる場合がある。
結晶性シリコアルミノフォスフェート粒子(A)の平均粒子径が７μｍを超えると、成型体触媒として用いる場合、充分な強度、耐摩耗性等が得られない場合がある。
本発明での平均粒子径は、結晶性シリコアルミノフォスフェート粒子(A)の走査型電子顕微鏡写真（ＳＥＭ）を撮影し、任意の１００個の粒子について粒子径を測定し、その平均値として求める。
【００２２】
本発明に用いる結晶性シリコアルミノフォスフェート粒子(A)の線膨張率は０．００１〜１．０％、さらには０．０１〜０．５％の範囲にあることが好ましい。
結晶性シリコアルミノフォスフェート粒子(A)の線膨張率が０．００１％未満の場合は、合成することが困難であり、結晶性シリコアルミノフォスフェート粒子(A)の線膨張率が１．０％を越えると、得られるコア・シェル型結晶性シリコアルミノフォスフェート粒子の線膨張率も所定値（０．２５％）を越えて大きくなる場合があり、成形体触媒の成型が困難であったり、クラックを抑制できない場合がある。
【００２３】
なお、本発明での結晶性シリコアルミノフォスフェート粒子(A)の線膨張率は以下のようにして測定し、定義される。
結晶性シリコアルミノフォスフェート粒子(A)とアルミナ結合材前駆体を固形分として８０：２０の重量比で混合し、これに水を加えて混合物の固形分濃度を５４重量％（水分濃度４６重量％）とし、充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状成型体を調製する。
この成型体３個について、相対湿度（ＲＨ）＝６０％、温度２５℃の調湿機にて１５時間吸湿させた後のペレットの長さ（ＬＨ２Ｏ）と、このペレットをさらに２５℃から４００℃まで昇温させたときのペレットの長さ（ＬＣＡＬ）をＳＨＩＭＡＤＺＵ社製：ＴＭＡ−５０により測定し、下記式により求めた値の平均値を線膨張率（％）とした。
線膨張率（％）＝［（ＬＣＡＬ）−（ＬＨ２Ｏ）］／（ＬＨ２Ｏ）ｘ１００
なお、後述する結晶性アルミノフォスフェート粒子(B)およびコア・シェル型結晶性シリコアルミノフォスフェート粒子を用いた成型体触媒の線膨張率の測定についても同様である。
【００２４】
結晶性アルミノフォスフェート粒子(B)
結晶性アルミノフォスフェート粒子(B)としては、ＡＬＰＯ−１１、ＡＬＰＯ−１４、ＡＬＰＯ−１７、ＡＬＰＯ−２１、ＡＬＰＯ−２４、ＡＬＰＯ−２５、ＡＬＰＯ−３３、ＡＬＰＯ−３５、ＡＬＰＯ−４１、ＡＬＰＯ−５３、ＡＬＰＯ−Ｃ、ＡＬＰＯ−Ｄ、ＡＬＰＯ−Ｈ２から撰ばれる１種以上であることが好ましい。
なかでもＡＬＰＯ−Ｄは負の線膨張率を有し、線膨張率が正で大きいＳＡＰＯとの組み合わせで好適に使用することができる。
これらの結晶性アルミノフォスフェート粒子は線膨張率が小さいか負であるため、前記結晶性シリコアルミノフォスフェート粒子の周縁部に層を形成したコア・シェル型結晶性シリコアルミノフォスフェート粒子としても線膨張率が小さくなり、これを成型体として用い、高温加熱、水分吸着を繰り返してもクラックの発生を抑制することができる。
【００２５】
結晶性アルミノフォスフェート粒子(B)の平均粒子径は０．１〜２μｍ、さらには０．２〜１μｍの範囲にあることが好ましい。
結晶性アルミノフォスフェート粒子(B)の平均粒子径が０．１μｍ未満の場合は、結晶性が不充分となる場合があり、また後述する線膨張率特性が得られない場合があり、結晶性アルミノフォスフェート粒子(B)の含有量によっても異なるが、得られるコア・シェル型結晶性シリコアルミノフォスフェート粒子の線膨張率も所定値（０．２５％）を越えて大きくなる場合があり、クラックを抑制できない場合がある。
結晶性アルミノフォスフェート粒子(B)の平均粒子径が２μｍを越えると、核粒子である結晶性シリコアルミノフォスフェート粒子(A)との単なる混合物と変わらず、得られるコア・シェル型結晶性シリコアルミノフォスフェート粒子の耐水熱性向上効果が不充分となる場合がある。
結晶性アルミノフォスフェート粒子(B)の平均粒子径は、結晶性アルミノフォスフェート粒子(B)の走査型電子顕微鏡写真（ＳＥＭ）を撮影し、任意の１００個の粒子について粒子径を測定し、その平均値として求める。
【００２６】
本発明に用いる結晶性アルミノフォスフェート粒子(B)の線膨張率は−１．０〜−０．００１％、さらには−０．７〜−０．１％の範囲にあることが好ましい。
結晶性アルミノフォスフェート粒子(B)の線膨張率が−１．０％未満の場合は、結晶性アルミノフォスフェート粒子(B)の含有量によっても異なるが、得られるコア・シェル型結晶性シリコアルミノフォスフェート粒子の収縮率が大きく、これを用いた成形体触媒のクラックの発生を抑制することができない場合がある。
結晶性アルミノフォスフェート粒子(B)の線膨張率が−０．００１％を越えると、結晶性アルミノフォスフェート粒子(B)の含有量によっても異なるが、得られるコア・シェル型結晶性シリコアルミノフォスフェート粒子の線膨張率が大きくなり、これを用いた成形体触媒のクラックの発生を抑制することができない場合がある。
【００２７】
コア・シェル型結晶性シリコアルミノフォスフェート粒子中のコアである結晶性シリコアルミノフォスフェート粒子(A)の含有量は固形分として４０〜９０重量％、さらには５０〜９０重量％の範囲にあることが好ましい。
コア・シェル型結晶性シリコアルミノフォスフェート粒子中の結晶性シリコアルミノフォスフェート粒子(A)の含有量が固形分として４０重量％未満の場合は活性が不十分となる場合がある。
コア・シェル型結晶性シリコアルミノフォスフェート粒子中の結晶性シリコアルミノフォスフェート粒子(A)の含有量が固形分として９０重量％を越えると、線膨張率の大きい結晶性シリコアルミノフォスフェート粒子(A)が多すぎるために成型体触媒のクラックを抑制できない場合がある。
前記コア・シェル型結晶性シリコアルミノフォスフェート粒子の平均粒子径は０．３〜８μｍ、好ましくは０．７〜５．０μｍの範囲である。
【００２８】
本発明に係るコア・シェル型結晶性シリコアルミノフォスフェート粒子の線膨張率は−０．２〜０．２５％、さらには−０．１〜０．１％の範囲にあることが好ましい。
成型体触媒の線膨張率が前記範囲にない場合は、クラックが発生しやすく、特に、成型体触媒を自動車等のＮＯｘの移動発生源で用いた場合、走行時は高温になり、停止後には常温になって大気に曝されると同時に水分を吸着し、この繰り返しにより容易にクラックが発生するようになり、また、振動等も加わり成型体が容易に損傷し、使用が困難となる場合がある。
【００２９】
また、本発明に係るコア・シェル型結晶性シリコアルミノフォスフェート粒子は、前記した範囲の平均粒子径、線膨張率を有する結晶性シリコアルミノフォスフェート粒子(A)と結晶性アルミノフォスフェート粒子(B)とがコア・シェル構造を有しているので、これを用いた成型体触媒の線膨張率は−０．２〜０．２５％、好ましく−０．１〜０．１％の範囲にある。
結晶性シリコアルミノフォスフェート粒子(A)と結晶性アルミノフォスフェート粒子(B)との単なる混合物では、高温（概ね８００℃以上）で数十時間の水熱処理後、線膨張率が増加し、成型体触媒にクラックを生じるが、一方、コア・シェル型結晶性シリコアルミノフォスフェート粒子は、同様の水熱処理後も線膨張率が変化せず、成型体触媒のクラックを抑制することができ、また、高い活性を保持することができる。
【００３０】
コア・シェル型結晶性シリコアルミノフォスフェート粒子の製造方法
本発明に用いるコア・シェル型結晶性シリコアルミノフォスフェート粒子の製造方法は前記コア・シェル型結晶性シリコアルミノフォスフェート粒子が得られれば特に制限はないが、本発明では、下記の方法が例示される。
まず、下記の酸化物モル比範囲の結晶性アルミノフォスフェート合成用スラリーを調製する。
Ａｌ２Ｏ３を１モルとしたとき、
Ｐ２Ｏ５＝０．２５〜２．０、好ましくは０．５〜１．５
有機構造規制剤＝０．２５〜１．５、好ましくは０．５〜１．０
Ｈ２Ｏ＝５０〜１０００、好ましくは１５０〜７５０
【００３１】
酸化物モル比が前記範囲となるようにアルミナ源としてアルミナ粉末、好ましくは擬ベーマイトアルミナ粉末あるいはこれらの分散液（スラリー）とリン酸水溶液とを混合し、これにジ−ｎ−プロピルアミン、テトラエチルアンモニウムハイドロオキサイド等の有機構造規制剤（有機結晶化剤ということもある）を添加し、必要に応じて水を添加し、必要に応じて熟成して結晶性アルミノフォスフェート合成用スラリーを調製する。
なお、このスラリーを圧力釜中、自圧下、概ね１４０〜１７０℃で水熱処理した場合、結晶性アルミノフォスフェートを合成することができる。
【００３２】
ついで、結晶性アルミノフォスフェート合成用スラリーに結晶性シリコアルミノフォスフェート粒子を混合して分散させ、コア・シェル型結晶性シリコアルミノフォスフェート合成用スラリーを調製する。
別の方法としては、上記において、アルミナ粉末、好ましくは擬ベーマイトアルミナ粉末あるいはスラリーとリン酸水溶液とを混合し、この混合分散液に結晶性シリコアルミノフォスフェート粒子を混合し、ついで、有機構造規制剤を添加し、必要に応じて水を添加し、必要に応じて熟成してコア・シェル型結晶性シリコアルミノフォスフェート合成用スラリーを調製することもできる。
【００３３】
この時の結晶性アルミノフォスフェート合成用スラリーと結晶性シリコアルミノフォスフェート粒子の混合割合は、結晶性シリコアルミノフォスフェート粒子のＡｌ２Ｏ３１モルに対して結晶性アルミノフォスフェート合成用スラリーのＡｌ２Ｏ３のモル数が０．０１〜５、さらには０．５〜２の範囲にあることが好ましい。
前記結晶性アルミノフォスフェート合成用スラリーのＡｌ２Ｏ３のモル数が０．０１未満の場合は、結晶性シリコアルミノフォスフェート粒子(A)の含有量は多くなり、活性は維持できるものの、結晶性アルミノフォスフェート(B)の被覆量が少ないため、得られるコア・シェル型結晶性シリコアルミノフォスフェート粒子の線膨張率が抑制できず、これを用いた成形体触媒はクラックが生じやすく、強度、耐摩耗性等が不充分となる場合がある。
前記結晶性アルミノフォスフェート合成用スラリーのＡｌ２Ｏ３のモル数が５を越えると、結晶性アルミノフォスフェート(B)の被覆量が多く、一方活性に大きく寄与する結晶性シリコアルミノフォスフェート粒子(A)の含有量が少なくなるために活性が不充分となる場合がある。
【００３４】
ついで、混合スラリーを圧力釜中、自圧下、１３０〜２００℃、好ましくは１４０〜１７０℃で水熱処理することによってコア・シェル型結晶性シリコアルミノフォスフェート粒子を合成することができる。
【００３５】
つぎに、コア・シェル型結晶性シリコアルミノフォスフェート粒子はそのまま用いることもできるが、触媒に使用する活性金属成分を予め含んでいてもよい。
活性金属成分としては、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎから選ばれる１種または２種以上であることが好ましい。
【００３６】
このような活性金属成分の含有量は、反応の種類によっても異なるが、コア・シェル型結晶性シリコアルミノフォスフェート粒子中に金属として０．１〜１０重量％、さらには、０．２〜８重量％の範囲にあることが好ましい。
コア・シェル型結晶性シリコアルミノフォスフェート中の活性金属成分の含有量が金属として０．１重量％未満の場合は、通常、活性が不充分となる場合があり、１０重量％を越えては、有効な活性金属成分が増加することはなく、２００℃などの低温での活性が向上することはない。また、５００℃などの高温での活性が不十分となる場合がある。
【００３７】
活性金属成分は、成型体を調製した後、活性金属成分を担持して、例えば含浸法で担持して用いることもできるが、本発明ではコア・シェル型結晶性シリコアルミノフォスフェート粒子に予め以下の方法で活性金属成分を担持した結晶性シリコアルミノフォスフェート粒子を用いることが好ましい。
【００３８】
具体的には、本願出願人が特開２０１１−１２５７９３号公報において開示した下記の工程からなる製造方法が好ましい。
（１）コア・シェル型結晶性シリコアルミノフォスフェート粒子分散液を調製する工程
（２）活性成分金属化合物水溶液を混合する工程
（３）噴霧乾燥する工程
（４）洗浄する工程
（５）４００〜８００℃で加熱処理（焼成）する工程
【００３９】
本発明の成型体触媒には、工程（４）で得た金属担持コア・シェル型結晶性シリコアルミノフォスフェート粒子を用いることもできるが、さらに工程（５）を経た金属担持コア・シェル型結晶性シリコアルミノフォスフェート粒子を用いることもできる。
【００４０】
さらに、本発明では、前記コア・シェル型結晶性シリコアルミノフォスフェート粒子あるいは活性金属成分を含むコア・シェル型結晶性シリコアルミノフォスフェート粒子をオルト燐酸、オルト燐酸３アンモニウム、オルト燐酸水素２アンモニウム、オルト燐酸２水素アンモニウム、ピロリン酸、ピロ燐酸アンモニウム、ピロ燐酸２水素２アンモニウムオルトリン酸、リン酸アルミニウム等のリン酸化合物で修飾して用いることができる。
例えば、リン酸アルミニウムで修飾して用いるとＮＯｘ除去反応において、活性、特に低温活性を向上させることができる。
リン酸アルミニウムの修飾量は、コア・シェル型結晶性シリコアルミノフォスフェート粒子あるいは金属担持コア・シェル型結晶性シリコアルミノフォスフェート粒子に対してリン酸アルミニウムをＡｌ２Ｏ３＋Ｐ２Ｏ５として０．１〜４０重量％、さらには１〜２０重量％の範囲にあることが好ましい。
【００４１】
リン酸アルミニウム修飾量がＡｌ２Ｏ３＋Ｐ２Ｏ５として０．１重量％未満の場合は低温活性を向上させる効果が不充分となる場合があり、リン酸アルミニウムの含有量がＡｌ２Ｏ３＋Ｐ２Ｏ５として４０重量％を越えてもさらに低温活性が向上することもなく、逆に活性点が被覆され、活性が低下する場合がある。
また、リン酸アルミニウムは、（Ａｌ２）ｘ・（ＰＯ４）３で表したときのｘの値が０．１〜３、さらには０．５〜１．５の範囲にあることが好ましい。
前記ｘが前記範囲にない場合は、低温活性を向上させる効果が不充分となる場合がある。
【００４２】
金属担持コア・シェル型結晶性シリコアルミノフォスフェートをリン酸アルミニウムで修飾するには、本願出願人が特開２０１１−１７７６７６号公報において開示した下記の工程（Ａ）〜（Ｄ）からなる製造方法を採用することが好ましい。
（Ａ）金属担持コア・シェル型結晶性シリコアルミノフォスフェート粒子分散液を調製する工程
（Ｂ）リン酸アルミニウム水溶液を混合する工程
（Ｃ）噴霧乾燥する工程
（Ｄ）４００〜７００℃で加熱処理（焼成）する工程
【００４３】
つぎに、本発明に係る成型体触媒について説明する。
［成型体触媒］
本発明に係る成型体触媒は、コア・シェル型結晶性シリコアルミノフォスフェート粒子と結合材とからなり、コア・シェル型結晶性シリコアルミノフォスフェート粒子の含有量が固形分として５０〜９０重量％の範囲にあり、結合材の含有量が固形分として１０〜５０重量％の範囲にあることを特徴としている。
【００４４】
コア・シェル型結晶性シリコアルミノフォスフェート粒子
コア・シェル型結晶性シリコアルミノフォスフェート粒子としては前記したコア・シェル型結晶性シリコアルミノフォスフェート粒子、金属担持コア・シェル型結晶性シリコアルミノフォスフェート粒子、リン酸化合物修飾金属担持コア・シェル型結晶性シリコアルミノフォスフェート粒子が用いられる。
【００４５】
結合材
結合材としては、前記コア・シェル型結晶性シリコアルミノフォスフェート粒子の結合材として機能し、活性を損なうことなく強度、耐摩耗性等に優れた成型体触媒が得られれば特に制限はなく、従来公知の結合材を用いることができる。
例えば、シリカ、アルミナ、ジルコニア、チタニア等の酸化物、これらの複合酸化物が好適に用いられる。なお、成型体触媒を調製する場合にはこれらのゾルを用いることが好ましい。
【００４６】
本発明では、コア・シェル型結晶性シリコアルミノフォスフェート粒子の結合材として、特に、排ガス処理用触媒成型体に用いる場合、アルミナを用いることが好ましく、製造過程ではアルミナ水和物微粒子を用いることが好ましい。
アルミナ水和物微粒子としては擬ベーマイトアルミナ水和物微粒子が好ましい。
擬ベーマイトアルミナ水和物（Ａｌ２Ｏ３・ｎＨ２Ｏ、ｎ＝０．５〜２．５）は結晶性アルミナ水和物の一種で、通常、繊維状の一次粒子が束になった繊維状の二次粒子である。
アルミナ水和物微粒子の形状、大きさ等については特に制限はないが下記のものが好適に用いられる。
【００４７】
擬ベーマイトアルミナ水和物微粒子の一次粒子の大きさは、平均長さ（Ｌ１）が１〜２０ｎｍ、さらには２〜１５ｎｍの範囲にあることが好ましく、平均幅（Ｗ１）が０．５〜１０ｎｍ、さらには１〜８ｎｍの範囲にあることが好ましい。また、この時、長さと径の比（Ｌ１）／（Ｗ１）（アスペクト比ということがある）は２〜４０の範囲にあることが好ましい。一次粒子の大きさのは、アルミナ水和物微粒子の透過型電子顕微鏡写真（ＴＥＭ）を撮影し、１００個の粒子について幅および長さを測定し、各々の平均値として求めることができる。
また、アルミナ水和物微粒子の二次粒子の大きさは、２〜５００ｎｍ、さらには５〜３００ｎｍの範囲にあることが好ましい。
アルミナ水和物微粒子の二次粒子の大きさが前記範囲にあれば、クラックがなく、強度、耐摩耗性、耐エロージョン等に優れたハニカム成型体触媒を得ることができる。
本発明では、二次粒子の大きさはレーザー法粒子径分布測定装置（ＨＯＲＩＢＡ（株）製：ＬＡ−９５０ｖ２）により測定した。
【００４８】
成型体触媒中のアルミナ含有量は１０〜５０重量％、さらには１５〜４０重量％の範囲にあることが好ましい。
成型体触媒中のアルミナ含有量が１０重量％未満の場合は、成型性が不充分となり、得られる成型体触媒にはクラックが生じやすく、強度、耐摩耗性等が不充分となる場合があり、５０重量％を越えると活性が不充分となる場合がある。
【００４９】
成型体触媒中のアルミナ結合材以外のコア・シェル型結晶性シリコアルミノフォスフェート粒子、活性金属担持コア・シェル型結晶性シリコアルミノフォスフェート粒子、さらにはこれらをリン酸化合物修飾した金属担持コア・シェル型結晶性シリコアルミノフォスフェート粒子の含有量は５０〜９０重量％、さらには６０〜８５重量％の範囲にあることが好ましい。
コア・シェル型結晶性シリコアルミノフォスフェート粒子等の含有量が５０重量％未満の場合は活性が不充分になる場合があり、９０重量％を越えるとアルミナ結合材が少なくなるために成型性が不充分となり、得られる成型体触媒にはクラックが生じやすく、強度、耐摩耗性等が不充分となる場合がある。
【００５０】
成型体触媒の製造方法については後述するが、押出成型後、乾燥、焼成した後、成型体にクラックがなく、その後大気環境下にさらした場合にもクラックが生じにくい特徴を有している。
前記焼成した後にクラックを生じると、成形体触媒の破壊の原因になったり、強度、耐摩耗性が低下、反応成績が低下する場合があり、前記大気環境下にさらした場合にクラックを生じると、成型体触媒の破壊原因等になることに加えて、長期使用が困難になる場合がある。
なお、本発明の成型体触媒は、前記した線膨張率の高い結晶性シリコアルミノフォスフェート粒子(A)の外周部に線膨張率の小さい結晶性アルミノフォスフェート粒子(B)が被覆層（シェル）を形成した線膨張率の小さいコア・シェル型結晶性シリコアルミノフォスフェート粒子の成型体であるため成型体触媒の製造過程あるいはその後の熱履歴、水分吸着履歴を受けた場合の膨張、収縮が小さく、このためクラックの発生を抑制することができる。
【００５１】
成型体触媒の線膨張率は−０．２〜０．２５％、さらには−０．１〜０．１％の範囲にあることが好ましい。
成型体触媒の線膨張率が前記範囲にない場合は、クラックが発生しやすく、特に、成型体触媒を自動車等のＮＯｘの移動発生源で用いた場合、走行時は高温になり、停止後には常温になり大気に曝されると同時に水分を吸着し、この繰り返しにより容易にクラックが発生するようになり、また、振動等も加わり成型体が容易に損傷し、使用が困難となる場合がある。
【００５２】
本発明のコア・シェル型結晶性シリコアルミノフォスフェート粒子の成型体触媒は、ハニカム状、ペレット状、コルゲート状、球状、板状、管状（パイプ状）、リング状、三つ葉状等の形状の成型体が挙げられるが、通常では成型が困難で、クラックが生じやすいハニカム成型体として好適に用いることができる。
また、ハニカム状の金属基材、あるいはセラミックス基材表面にウオッシュコート法等でコア・シェル型結晶性シリコアルミノフォスフェート粒子（これに前記金属を担持した粒子、さらにリン酸化合物を修飾した粒子を含む）とアルミナ結合材とからなる触媒層を形成した成型体触媒であってもよい。
【００５３】
成型体触媒によるＮＯｘの還元
本発明に係る成型体触媒は、アンモニアなどの還元剤の存在下でＮＯｘを還元して窒素ガスに変換して浄化する触媒として好適に用いることができる。
【００５４】
つぎに、前記成型体触媒の製造方法について説明する。
［成型体触媒の製造方法］
本発明に係る成型体触媒の製造方法は、下記の工程（ａ）〜（ｅ）からなることを特徴としている。
（ａ）コア・シェル型結晶性シリコアルミノフォスフェート粒子等（これには前記金属を担持した粒子、さらにリン酸化合物を修飾した粒子を含む。）とアルミナ結合材とを混合する工程
（ｂ）混合物の固形分濃度を１０〜５５重量％に調整する工程
（ｃ）成型する工程
（ｄ）乾燥する工程
（ｅ）４００〜８００℃で焼成する工程
【００５５】
工程（ａ）
コア・シェル型結晶性シリコアルミノフォスフェート粒子等とアルミナ結合材とを混合する。
コア・シェル型結晶性シリコアルミノフォスフェート粒子等とは、前記したコア・シェル型結晶性シリコアルミノフォスフェート粒子、活性金属担持コア・シェル型結晶性シリコアルミノフォスフェート粒子、さらにはこれらをリン酸化合物修飾した金属担持コア・シェル型結晶性シリコアルミノフォスフェート粒子を含んで意味している。
アルミナ結合材としては前記したアルミナ水和物粒子が用いられる。
【００５６】
工程（ｂ）
混合物の固形分濃度を１０〜５５重量％に調整する。
この時、（１）混合物の固形分濃度が１０〜３０重量％の場合はハニカム状の金属基材、あるいはコージェライト等セラミックス基材表面にウオッシュコート法等による触媒層を形成した成型体触媒の調製に好適に用いることができる。
また、（２）混合物の固形分濃度が３０〜５５重量％の場合は押し出し成型等により、各種形状の成型体触媒の調製に好適に用いることができる。このとき、水が少ないと、成型性が低下するとともに、成型時、乾燥時にクラックが容易に発生する場合があり、得られる成型体触媒の強度、耐摩耗性が不充分となる場合がある。水が多すぎると、成型は容易になるが、乾燥時の不均一な収縮にともなうクラックが発生する場合がある。
水分調整は水を加えたり、あるいは脱水することにより行うことができる。
【００５７】
なお、前記（１）の場合は、触媒層の剥離を防止あるいは抑制するために従来公知の剥離抑制剤を使用することができる。例えば結晶性アルミノフォスフェートの一種であるＡｌＰＯ−Ｄ等が挙げられる。
また、（２）の場合は従来公知の成型助剤（可塑剤ということがある）を添加することもできる。
成型助剤としては、結晶セルロース、メチルセルローズ、カルボキシメチルセルローズ、ヒドロキシエチルセルロース、ポリビニルアルコール、澱粉、リグニン等が挙げられる。このような成型助剤は、固形分の概ね１０重量％以下、さらには１〜５重量％の範囲で添加することが好ましい。
【００５８】
さらに、（１）、（２）いずれの場合においても、前記アルミナ結合材以外に、従来公知の結合材、粒度配合剤あるいは増量剤、その他クラック抑制剤等の機能性材料を使用することができる。
例えば、カオリン、ベントナイト等の粘土鉱物、結晶性アルミノフォスフェート、結晶性アルミノシリケート等が挙げられる。
水分調整した混合物は、さらに、コア・シェル型結晶性シリコアルミノフォスフェート粒子等とアルミナ結合材とをより均一に分散させるために、あるいは、成形性を高めるために、成型体触媒の強度、耐摩耗性を高めるために、混練（捏和）、必要に応じて加温下で混練（捏和）することができる。
【００５９】
工程（ｃ）
ついで、成型する。
本発明では、コージェライト等セラミックス基材にウオッシュコート法により成型体触媒を調製する場合は、前記した（１）固形分濃度が１０〜３０重量％のコア・シェル型結晶性シリコアルミノフォスフェート粒子等とアルミナ結合材の混合物に基材を浸漬したり、基材に混合物を塗布するなど従来公知の方法を採用することができる。
また、前記した（２）混合物の固形分濃度が３０〜５５重量％のコア・シェル型結晶性シリコアルミノフォスフェート粒子等とアルミナ結合材の混合物を用い、従来公知の押出成型機を用いてハニカム状、ペレット状、球状、板状、管状（パイプ状）、リング状、三つ葉状成型体等の形状の成型体触媒を得ることができる。
押出成型機、用いるダイスを適宜選択することによって種々形状の成型体触媒を得ることができる。
【００６０】
工程（ｄ）
ついで、乾燥する。
乾燥は、従来公知の方法を採用することができるが、この時、成型体を均一に乾燥することが重要である。例えば、湿度をコントロールしたり、温度分布を均一にすることが好ましい。この条件下、通常３０〜２００℃、好ましくは５０〜１５０℃で、１〜４８時間、好ましくは２〜３６時間乾燥する。乾燥後の成型体の水分含有量は概ね１０重量％以下、好ましくは５重量％以下である。
【００６１】
工程（ｅ）
ついで、４００〜８００℃、好ましくは４５０〜７００℃で焼成する。
焼成温度が４００℃未満の場合は、成型体の強度、耐摩耗性等が不充分となる場合がある。また、成型助剤を使用した場合は、成型助剤に由来する有機物が残存して性能を阻害する場合がある。
焼成温度が８００℃を越えると、用いるコア・シェル型結晶性シリコアルミノフォスフェート粒子等の種類、含有量等によっては、低温水熱処理安定性、低温活性等が不充分となる場合がある。
このようにして得られた成型体触媒は、例えば、アンモニアなどの還元剤の存在下でＮＯｘを還元して窒素ガスに変換して浄化する触媒として好適に用いることができる。
【実施例】
【００６２】
以下、実施例により説明するが、本発明はこれらの実施例により限定されるものではない。
【００６３】
［実施例１］
結晶性シリコアルミノフォスフェート粒子(A1)の合成
濃度７５重量％のリン酸水溶液８０７．３ｇと純水２０６０．７ｇとを混合して、濃度２１．１重量％のリン酸水溶液２８６８ｇを調製した。これに、濃度３５重量％のテトラエチルアンモニウムハイドロオキサイド（ＴＥＡＨ）９７４．９ｇを混合し、ついで、アルミナ源として擬ベーマイト粉末（Ａｌ２Ｏ３含有量７４重量％）４４０．５ｇを１０分程度で分散させ、分散液を１５分間攪拌した。
ついで、分散液にシリカ源としてシリカゾル（日揮触媒化成（株）製：ＳＩ−３０、ＳｉＯ２濃度３０重量％）２１６．５ｇを約１０分間で添加して、結晶性シリコアルミノフォスフェート合成用スラリー(1)を調製した。
ついで、結晶性シリコアルミノフォスフェート合成用スラリー(1)をオートクレーブに充填し、１時間攪拌後、自生圧にて１７０℃に昇温し４８時間水熱処理した。その後、濾過分離し、６０℃の温水を十分掛け水して洗浄し、１３０℃で２４時間乾燥した。ついで、空気中６００℃で２時間焼成して結晶性シリコアルミノフォスフェート(A1)を合成した。
結晶性シリコアルミノフォスフェート(A1)はＸ線回折によりＳＡＰＯ−３４であった。また、平均粒子径、比表面積を測定し、結果を表に示す。
【００６４】
結晶性シリコアルミノフォスフェート(A1)の線膨張率の測定
成型体の調製
結晶性シリコアルミノフォスフェート(A1)の粉末４０ｇと、擬ベーマイト型構造のアルミナ粉末（日揮触媒化成（株）製：ＡＰ−１、Ａｌ２Ｏ３含有量７４重量％）１０ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体(A1)を調製した。
成型体(A1)の線膨張率を測定し、結晶性シリコアルミノフォスフェート(A1)の線膨張率として結果を表に示す。
【００６５】
コア・シェル型結晶性シリコアルミノフォスフェート粒子(1)の合成
純水６２６５ｇに擬ベーマイト粉末（Ａｌ２Ｏ３含有量７４重量％）３６７．７ｇを５分程度で分散させ、分散液を調製した。これに、濃度７５重量％のリン酸水溶液６７３．８ｇを約１０分程度で添加し、４０℃で３時間攪拌した。
別途、純水１５００ｇに結晶性シリコアルミノフォスフェート(1)１５００ｇを５分程度で分散させ、ついで、ジ−ｎ−プロピルアミン１９３．１ｇを添加した。
両者を混合し、４０℃で１時間攪拌後、コア・シェル型結晶性シリコアルミノフォスフェート合成用スラリー(1)を調製した。
ついで、コア・シェル型結晶性シリコアルミノフォスフェート合成用スラリー(1)をオートクレーブに充填し、自生圧にて１５０℃に昇温し３時間水熱処理した。その後、濾過分離し、６０℃の温水を十分掛け水して洗浄し、１３０℃で２４時間乾燥した。ついで、空気中６００℃で２時間焼成して、コア・シェル型結晶性シリコアルミノフォスフェート(1)を合成した。
これを透過型電子顕微鏡写真で観察したところ、結晶性シリコアルミノフォスフェート(A1)の周縁部に微細な結晶性アルミノフォスフェート(B1)が被覆層（シェル）を形成していた。
コア・シェル型結晶性シリコアルミノフォスフェート(1)の平均粒子径は４．５μｍであった。
【００６６】
結晶性アルミノフォスフェート(B1)の線膨張率の測定
結晶性アルミノフォスフェート(B1)の合成
純水６２６５ｇに擬ベーマイト粉末（Ａｌ２Ｏ３含有量７４重量％）３６７．７ｇを５分程度で分散させ、分散液を調製した。これに、濃度７５重量％のリン酸水溶液６７３．８ｇを約１０分程度で添加し、４０℃で３時間攪拌した。
ついで、ジ−ｎ−プロピルアミン１９３．１ｇを添加した後、４０℃で１時間攪拌して結晶性アルミノフォスフェート合成用スラリー(B1)を調製した。
ついで、結晶性アルミノフォスフェート合成用スラリー(B1)をオートクレーブに充填し、自生圧にて１５０℃に昇温し、３時間水熱処理した。その後、濾過分離し、６０℃の温水を十分掛け水して洗浄し、１３０℃で２４時間乾燥した。ついで、空気中６００℃で２時間焼成して、結晶性アルミノフォスフェート(B1)を合成した。
結晶性アルミノフォスフェート(B1)はＸ線回折によりＡＬＰＯ−Ｄであった。
結晶性アルミノフォスフェート(B1)の平均粒子径を測定し、結果を表に示す。
【００６７】
成型体の調製
結晶性アルミノフォスフェート(B1)の粉末４０ｇと、擬ベーマイト型構造のアルミナ粉末（日揮触媒化成（株）製：ＡＰ−１、Ａｌ２Ｏ３含有量７４重量％）１０ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体(B1)を調製した。
成型体(B1)の線膨張率を測定し、結晶性アルミノフォスフェート(B1)の線膨張率として結果を表に示す。
【００６８】
金属担持コアシェル型結晶性シリコアルミノフォスフェート(1)の調製
コア・シェル型結晶性シリコアルミノフォスフェート(1)１．５ｋｇを水５ｋｇに分散させ、コロイドミル処理してコア・シェル型結晶性シリコアルミノフォスフェート(1)分散液を調製した。
別途、硝酸第二銅水溶液（Ｃｕとしての濃度１３．１５重量％）５４．４ｇを水５ｋｇに加え、Ｃｕとしての濃度０．１４３重量％の硝酸第二銅水溶液を調製した。
この硝酸銅水溶液にコア・シェル型結晶性シリコアルミノフォスフェート(1)分散液を混合して噴霧乾燥用混合分散液を調製した。この時、分散液のｐＨは３．８であった。
ついで、噴霧乾燥用混合分散液を熱風温度２３０℃の噴霧乾燥機中に回転数７０００ｒｐｍのアトマイザーにて噴霧し、得られた粉末を６００℃で２時間焼成して金属担持コア・シェル型結晶性シリコアルミノフォスフェート(1)粒子を調製した。
【００６９】
成型体触媒(1)の調製
金属担持コア・シェル型結晶性シリコアルミノフォスフェート(1)の粉末４０ｇと、擬ベーマイト型構造のアルミナ粉末（日揮触媒化成（株）製：ＡＰ−１、Ａｌ２Ｏ３含有量７４重量％）１０ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体触媒(1)を調製した。
成型体触媒(1)の細孔容積、比表面積および線膨張率を前記した方法にて測定し、結果を表に示す。
また、このペレット状の成型体触媒(1)の耐クラック性を下記の方法、基準で評価し、結果を表に示す。
【００７０】
クラックの観察
上記成型体触媒(1)の成型において、押出成型機（理研精機（株）製：デジプレッシャーDPS-700S、ダイス穴径１０ｍｍΦ）にて成型し、５０ｍｍの長さにカットし、ついで、１３０℃で２時間乾燥し、ついで、６００℃で２時間焼成してペレット状の成型体触媒(1-2)を調製した。
成型体触媒(1-2)についてクラックの有無を観察し、以下の基準で評価し、クラック（Ａ）として結果を表に示した。
また、別の成型体触媒(1-2)について、相対湿度（ＲＨ）＝６０％、温度２５℃の調湿機にて１５Ｈｒ吸湿させ、ついで、１８０℃で１Ｈｒ乾燥した後、同様にクラックの有無を観察し、以下の基準で評価し、クラック（Ｂ）として結果を表に示した。
【００７１】
クラックが全く認められなかった。  ：  ◎
微細なクラックが僅かに認められた。：  ○
微細なクラックが多く認められた。  ：  △
大きなクラックが認められた。      ：  ×
【００７２】
ＮＯｘ除去試験
ペレット状の成型体触媒(1)１０ｃｃを常圧固定床流通式反応管に充填し、反応ガス（ＮＯ：５００ｐｐｍ、ＮＨ３：５００ｐｐｍ、Ｏ２：１０ｖｏｌ％、Ｎ２：バランス）を６０００ｃｃ／ｍｉｎで流通させながら、反応温度１５０℃、２００℃、３００℃、４００℃の各温度で定常状態になった時点でのＮＯｘ除去率を下記式によって求め、結果を表に示した。
Ｘ＝［({ＮＯｘ}in−{ＮＯｘ}out)／{ＮＯｘ}in］Ｘ１００
ここで、ＸはＮＯｘ除去率（％）、{ＮＯｘ}inは入り口の窒素酸化物ガス濃度、{ＮＯｘ}outは出口の窒素酸化物ガス濃度を示す。
【００７３】
［実施例２］
成型体触媒(2)の調製
実施例１と同様にして調製した金属担持コア・シェル型結晶性シリコアルミノフォスフェート(1)の粉末２５ｇと、擬ベーマイト型構造のアルミナ粉末（日揮触媒化成（株）製：ＡＰ−１、Ａｌ２Ｏ３含有量７４重量％）２５ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体触媒(2)を調製した。
成型体触媒(2)の細孔容積、比表面積、線膨張率、耐クラック性およびＮＯｘ除去試験の結果を表に示す。
【００７４】
［実施例３］
成型体触媒(3)の調製
実施例１と同様にして調製した金属担持コア・シェル型結晶性シリコアルミノフォスフェート(1)の粉末４２．５ｇと、擬ベーマイト型構造のアルミナ粉末（日揮触媒化成（株）製：ＡＰ−１、Ａｌ２Ｏ３含有量７４重量％）７．５ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体触媒(3)を調製した。
成型体触媒(3)の細孔容積、比表面積、線膨張率、耐クラック性およびＮＯｘ除去試験の結果を表に示す。
【００７５】
［実施例４］
結晶性シリコアルミノフォスフェート粒子(A2)の合成
実施例１において、結晶性シリコアルミノフォスフェート合成用スラリー(1)をオートクレーブに充填し、１６０℃で３０時間水熱処理した以外は同様にして結晶性シリコアルミノフォスフェート(A2)を調製した。
結晶性シリコアルミノフォスフェート(A2)はＸ線回折によりＳＡＰＯ−３４であった。また、平均粒子径、比表面積および線膨張率を測定し、結果を表に示す。
【００７６】
コア・シェル型結晶性シリコアルミノフォスフェート粒子(2)の合成
実施例１において、結晶性シリコアルミノフォスフェート(A1)１５００ｇの代わりに結晶性シリコアルミノフォスフェート(A2)１５００ｇを用いた以外は同様にしてコア・シェル型結晶性シリコアルミノフォスフェート(2)を合成した。
コア・シェル型結晶性シリコアルミノフォスフェート(2)の平均粒子径および線膨張率を測定し結果を表に示す。
【００７７】
金属担持コア・シェル型結晶性シリコアルミノフォスフェート(2)の調製
実施例１において、コア・シェル型結晶性シリコアルミノフォスフェート(2)を用いた以外は同様にして金属担持コア・シェル型結晶性シリコアルミノフォスフェート(2)を調製した。
【００７８】
成型体触媒(4)の調製
実施例１において、金属担持コア・シェル型結晶性シリコアルミノフォスフェート(2)を用いた以外は同様にして成型体触媒(4)を調製した。
成型体触媒(4)の細孔容積、比表面積、線膨張率、耐クラック性およびＮＯｘ除去試験の結果を表に示す。
【００７９】
［実施例５］
結晶性シリコアルミノフォスフェート粒子(A3)の合成
濃度７５重量％のリン酸水溶液６７１．０ｇと純水２６６６．６ｇとを混合して、濃度１５．１重量％のリン酸水溶液３３３７．６ｇを調製した。これに、濃度９８重量％のモルホリン５７１．１ｇを混合し、ついで、アルミナ源として擬ベーマイト粉末（Ａｌ２Ｏ３含有量７４重量％）３６６．５ｇを１０分程度で分散させ、分散液を１５分間攪拌した。
ついで、分散液にシリカ源としてシリカゾル（日揮触媒化成（株）製：ＳＩ−３０、ＳｉＯ２濃度３０重量％）２５７．０ｇを約１０分間で添加して、結晶性シリコアルミノフォスフェート合成用スラリー(3)を調製した。
ついで、結晶性シリコアルミノフォスフェート合成用スラリー(3)をオートクレーブに充填し、１時間攪拌後、１７０℃に昇温し、１２時間水熱処理した。
その後、濾過分離し、６０℃の温水を十分掛け水して洗浄し、１３０℃で２４時間乾燥した。ついで、空気中６００℃で２時間焼成して結晶性シリコアルミノフォスフェート(A3)を調製した。
結晶性シリコアルミノフォスフェート(A3)はＸ線回折によりＳＡＰＯ−３４であった。また、平均粒子径、比表面積および線膨張率を測定し、結果を表に示す。
【００８０】
コア・シェル型結晶性シリコアルミノフォスフェート粒子(3)の合成
実施例１において、結晶性シリコアルミノフォスフェート(A1)１５００ｇの代わりに結晶性シリコアルミノフォスフェート(A3)１５００ｇを用いた以外は同様にしてコア・シェル型結晶性シリコアルミノフォスフェート(3)を合成した。
コア・シェル型結晶性シリコアルミノフォスフェート(3)の平均粒子径および線膨張率を測定し結果を表に示す。
【００８１】
金属担持コア・シェル型結晶性シリコアルミノフォスフェート(3)の調製
実施例１において、コア・シェル型結晶性シリコアルミノフォスフェート(3)を用いた以外は同様にして金属担持コア・シェル型結晶性シリコアルミノフォスフェート(3)を調製した。
【００８２】
成型体触媒(5)の調製
実施例１において、金属担持コア・シェル型結晶性シリコアルミノフォスフェート(3)を用いた以外は同様にして成型体触媒(5)を調製した。
成型体触媒(5)の細孔容積、比表面積、線膨張率、耐クラック性およびＮＯｘ除去試験の結果を表に示す。
【００８３】
［実施例６］
コア・シェル型結晶性シリコアルミノフォスフェート粒子(4)の合成
純水６２６５ｇに擬ベーマイト粉末（Ａｌ２Ｏ３含有量７４重量％）３６７．７ｇを５分程度で分散させ、分散液を調製した。これに、濃度７５重量％のリン酸水溶液６７３．８ｇを約１０分程度で添加し、２５℃で３時間攪拌した。
別途、純水１５００ｇに、実施例１と同様にして調製した結晶性シリコアルミノフォスフェート(1)１５００ｇを５分程度で分散させ、ついで、ジ−ｎ−プロピルアミン１９３．１ｇを添加した。
両者を混合し、２５℃で１時間攪拌後、コア・シェル型結晶性シリコアルミノフォスフェート合成用スラリー(4)を調製した。
ついで、コア・シェル型結晶性シリコアルミノフォスフェート合成用スラリー(4)をオートクレーブに充填し、自生圧にて１５０℃に昇温し３時間水熱処理した。その後、濾過分離し、６０℃の温水を十分掛け水して洗浄し、１３０℃で２４時間乾燥した。ついで、空気中６００℃で２時間焼成して、コア・シェル型結晶性シリコアルミノフォスフェート(4)を合成した。
コア・シェル型結晶性シリコアルミノフォスフェート(4)の平均粒子径および線膨張率を測定し結果を表に示す。
【００８４】
金属担持コア・シェル型結晶性シリコアルミノフォスフェート(4)の調製
実施例１において、コア・シェル型結晶性シリコアルミノフォスフェート(4)を用いた以外は同様にして金属担持コア・シェル型結晶性シリコアルミノフォスフェート(4)を調製した。
【００８５】
成型体触媒(6)の調製
実施例１において、金属担持コア・シェル型結晶性シリコアルミノフォスフェート(4)を用いた以外は同様にして成型体触媒(6)を調製した。
成型体触媒(6)の細孔容積、比表面積、線膨張率、耐クラック性およびＮＯｘ除去試験の結果を表に示す。
【００８６】
［実施例７］
コア・シェル型結晶性シリコアルミノフォスフェート粒子(5)の合成
純水６２６５ｇに擬ベーマイト粉末（Ａｌ２Ｏ３含有量７４重量％）３６７．７ｇを５分程度で分散させ、分散液を調製した。これに、濃度７５重量％のリン酸水溶液６７３．８ｇを約１０分程度で添加し、４０℃で３時間攪拌した。
別途、純水１５００ｇに、実施例１と同様にして調製した結晶性シリコアルミノフォスフェート(1)１５００ｇを５分程度で分散させ、ついで、ジ−ｎ−プロピルアミン１９３．１ｇを添加した。
両者を混合し、４０℃で１時間攪拌後、コア・シェル型結晶性シリコアルミノフォスフェート合成用スラリー(5)を調製した。
ついで、コア・シェル型結晶性シリコアルミノフォスフェート合成用スラリー(5)をオートクレーブに充填し、自生圧にて１５０℃に昇温し、１０時間水熱処理した。その後、濾過分離し、６０℃の温水を十分掛け水して洗浄し、１３０℃で２４時間乾燥した。ついで、空気中６００℃で２時間焼成して、コア・シェル型結晶性シリコアルミノフォスフェート(5)を合成した。
コア・シェル型結晶性シリコアルミノフォスフェート(5)の平均粒子径および線膨張率を測定し結果を表に示す。
【００８７】
金属担持コア・シェル型結晶性シリコアルミノフォスフェート(5)の調製
実施例１において、コア・シェル型結晶性シリコアルミノフォスフェート(5)を用いた以外は同様にして金属担持コア・シェル型結晶性シリコアルミノフォスフェート(5)を調製した。
【００８８】
成型体触媒(7)の調製
実施例１において、金属担持コア・シェル型結晶性シリコアルミノフォスフェート(5)を用いた以外は同様にして成型体触媒(7)を調製した。
成型体触媒(7)の細孔容積、比表面積、線膨張率、耐クラック性およびＮＯｘ除去試験の結果を表に示す。
【００８９】
［実施例８］
結晶性アルミノフォスフェート(B6)の合成
純水３６０４．４ｇに擬ベーマイト粉末（Ａｌ２Ｏ３含有量７４重量％）１９６．１ｇを５分程度で分散させ、分散液を調製した。これに、濃度７５重量％のリン酸水溶液４４９．１ｇを約１０分程度で添加し、２５℃で３時間攪拌した。
ついで、ジ−ｎ−プロピルアミン２５０．５ｇを添加した後、２５℃で２時間攪拌して結晶性アルミノフォスフェート合成用スラリー(B6)を調製した。
ついで、結晶性アルミノフォスフェート合成用スラリー(B6)をオートクレーブに充填し、自生圧にて１４５℃に昇温し、１６時間水熱処理した。その後、濾過分離し、６０℃の温水を十分掛け水して洗浄し、１３０℃で２４時間乾燥し、結晶性アルミノフォスフェート(B6)を合成した。
結晶性アルミノフォスフェート(B6)はＸ線回折によりＡＬＰＯ−１１であった。
また、平均粒子径、比表面積および線膨張率を測定し、結果を表に示す。
【００９０】
コア・シェル型結晶性シリコアルミノフォスフェート粒子(6)の合成
純水５５８４ｇに擬ベーマイト粉末（Ａｌ２Ｏ３含有量７４重量％）３８５．３ｇを５分程度で分散させ、分散液を調製した。これに、濃度７５重量％のリン酸水溶液８８２．３ｇを約１０分程度で添加し、２５℃で３時間攪拌した。
別途、純水１５００ｇに、実施例１と同様にして調製した結晶性シリコアルミノフォスフェート(1)１５００ｇを５分程度で分散させ、ついで、ジ−ｎ−プロピルアミン６４８．１ｇを添加した。
両者を混合し、２５℃で２時間攪拌後、コア・シェル型結晶性シリコアルミノフォスフェート合成用スラリー(6)を調製した。
ついで、コア・シェル型結晶性シリコアルミノフォスフェート合成用スラリー(6)をオートクレーブに充填し、自生圧にて１４５℃に昇温し１８時間水熱処理した。その後、濾過分離し、６０℃の温水を十分掛け水して洗浄し、１３０℃で２４時間乾燥した。ついで、空気中６００℃で２時間焼成して、コア・シェル型結晶性シリコアルミノフォスフェート(6)を合成した。
コア・シェル型結晶性シリコアルミノフォスフェート(6)の平均粒子径および線膨張率を測定し結果を表に示す。
【００９１】
金属担持コア・シェル型結晶性シリコアルミノフォスフェート(6)の調製
実施例１において、コア・シェル型結晶性シリコアルミノフォスフェート(6)を用いた以外は同様にして金属担持コア・シェル型結晶性シリコアルミノフォスフェート(6)を調製した。
【００９２】
成型体触媒(8)の調製
実施例１において、金属担持コア・シェル型結晶性シリコアルミノフォスフェート(6)を用いた以外は同様にして成型体触媒(8)を調製した。
成型体触媒(8)の細孔容積、比表面積、線膨張率、耐クラック性およびＮＯｘ除去試験の結果を表に示す。
【００９３】
［実施例９］
コア・シェル型結晶性シリコアルミノフォスフェート粒子(7)の合成 
実施例１において、結晶性シリコアルミノフォスフェート６４２．８ｇを５分程度で分散させた以外は同様にしてコア・シェル型結晶性シリコアルミノフォスフェート(7)を合成した。
コア・シェル型結晶性シリコアルミノフォスフェート(7)の平均粒子径および線膨張率を測定し結果を表に示す。
【００９４】
金属担持コア・シェル型結晶性シリコアルミノフォスフェート(7)の調製
実施例１において、コア・シェル型結晶性シリコアルミノフォスフェート(7)を用いた以外は同様にして金属担持コア・シェル型結晶性シリコアルミノフォスフェート(7)を調製した。
【００９５】
成型体触媒(9)の調製
実施例１において、金属担持コア・シェル型結晶性シリコアルミノフォスフェート(7)を用いた以外は同様にして成型体触媒(9)を調製した。
成型体触媒(9)の細孔容積、比表面積、線膨張率、耐クラック性およびＮＯｘ除去試験の結果を表に示す。
【００９６】
［実施例１０］
コア・シェル型結晶性シリコアルミノフォスフェート粒子(8)の合成
実施例１において、結晶性シリコアルミノフォスフェート２２５０ｇを５分程度で分散させた以外は同様にしてコア・シェル型結晶性シリコアルミノフォスフェート(8)を合成した。
コア・シェル型結晶性シリコアルミノフォスフェート(8)の平均粒子径および線膨張率を測定し結果を表に示す。
【００９７】
金属担持コア・シェル型結晶性シリコアルミノフォスフェート(8)の調製
実施例１において、コア・シェル型結晶性シリコアルミノフォスフェート(8)を用いた以外は同様にして金属担持コア・シェル型結晶性シリコアルミノフォスフェート(8)を調製した。
【００９８】
成型体触媒(10)の調製
実施例１において、金属担持コア・シェル型結晶性シリコアルミノフォスフェート(8)を用いた以外は同様にして成型体触媒(10)を調製した。
成型体触媒(10)の細孔容積、比表面積、線膨張率、耐クラック性およびＮＯｘ除去試験の結果を表に示す。
【００９９】
［比較例１］
金属担持結晶性シリコアルミノフォスフェート(R1)の調製
実施例１において、実施例１と同様にして調製した結晶性シリコアルミノフォスフェート(A1)１．５ｋｇを用いた以外は同様にして金属担持結晶性シリコアルミノフォスフェート(R1)粒子を調製した。
【０１００】
成型体触媒(R1)の調製
実施例１において、金属担持結晶性シリコアルミノフォスフェート(R1)を用いた以外は同様にして成型体触媒(R1)を調製した。
成型体触媒(R1)の細孔容積、比表面積、線膨張率、耐クラック性およびＮＯｘ除去試験の結果を表に示す。
【０１０１】
［比較例２］
コア・シェル型結晶性シリコアルミノフォスフェート粒子(R2)の合成
実施例１において、結晶性シリコアルミノフォスフェート１６０．７ｇを５分程度で分散させた以外は同様にしてコア・シェル型結晶性シリコアルミノフォスフェート(R2)を合成した。
コア・シェル型結晶性シリコアルミノフォスフェート(R2)の平均粒子径および線膨張率を測定し結果を表に示す。
【０１０２】
金属担持コア・シェル型結晶性シリコアルミノフォスフェート(R2)の調製
実施例１において、コア・シェル型結晶性シリコアルミノフォスフェート(R2)を用いた以外は同様にして金属担持コア・シェル型結晶性シリコアルミノフォスフェート(R2)粒子を調製した。
【０１０３】
成型体触媒(R2)の調製
実施例１において、金属担持コア・シェル型結晶性シリコアルミノフォスフェート(R2)を用いた以外は同様にして成型体触媒(R2)を調製した。
成型体触媒(R2)の細孔容積、比表面積、線膨張率、耐クラック性およびＮＯｘ除去試験の結果を表に示す。
【０１０４】
［比較例３］
コア・シェル型結晶性シリコアルミノフォスフェート粒子(R3)の合成
実施例１において、結晶性シリコアルミノフォスフェート４８２１．４ｇを５分程度で分散させた以外は同様にしてコア・シェル型結晶性シリコアルミノフォスフェート(R3)を合成した。
コア・シェル型結晶性シリコアルミノフォスフェート(R3)の平均粒子径および線膨張率を測定し結果を表に示す。
【０１０５】
金属担持コア・シェル型結晶性シリコアルミノフォスフェート(R3)の調製
実施例１において、コア・シェル型結晶性シリコアルミノフォスフェート(R3)を用いた以外は同様にして金属担持コア・シェル型結晶性シリコアルミノフォスフェート(R3)粒子を調製した。
【０１０６】
成型体触媒(R3)の調製
実施例１において、金属担持コア・シェル型結晶性シリコアルミノフォスフェート(R3)を用いた以外は同様にして成型体触媒(R3)を調製した。
成型体触媒(R3)の細孔容積、比表面積、線膨張率、耐クラック性およびＮＯｘ除去試験の結果を表に示す。
【０１０７】
［比較例４］
金属担持結晶性アルミノフォスフェート(B1)の調製
実施例１において、実施例１と同様にして調製した結晶性アルミノフォスフェート(B1)を用いた以外は同様にして金属担持結晶性アルミノフォスフェート(B1)粒子を調製した。
【０１０８】
成型体触媒(R4)の調製
比較例１と同様にして調製した金属担持結晶性シリコアルミノフォスフェート(R1)の粉末２０ｇと、上記で調製した金属担持結晶性アルミノフォスフェート(B1)の粉末２０ｇと、擬ベーマイト型構造のアルミナ粉末（日揮触媒化成（株）製：ＡＰ−１、Ａｌ２Ｏ３含有量７４重量％）１０ｇおよび水４０ｇを混合して充分に混練し、ついで押出成型器（ノズル径３ｍｍφ）にて成型した後、１３０℃で２４時間乾燥し、長さ約５ｍｍにカットし、ついで、６００℃で２時間焼成して３ｍｍΦ、長さ５ｍｍのペレット状の成型体触媒(R4)を調製した。
成型体触媒(R4)の細孔容積、比表面積、線膨張率、耐クラック性およびＮＯｘ除去試験の結果を表に示す。
【０１０９】
【表１】
2013071868.tif 000002
【０１１０】
【表２】
2013071868.tif 000003